(57)【特許請求の範囲】
【請求項１】
片面にプリフォーマットパターンを構成する案内溝及びプリピットが形成された透明基板と、当該透明基板のプリフォーマットパターン形成面上に形成された色素材料からなる情報記録層と、当該情報記録層上に積層された反射層とを有する光情報記録媒体において、前記プリピットを底面及び当該底面の両端部より立ち上がる壁面を有する形状に形成し、半径方向に相隣接して配列された２つのプリピットの底面間の間隔をａ、これら２つのプリピットの間に形成されるランド部の幅をｂとしたとき、前記案内溝と前記透明基板のランド部との境界部にｂ／ａが０．９以下の曲面を形成し、かつ前記反射層を銀よりも光反射率が低い材料を用いて形成したことを特徴とする光情報記録媒体。
【請求項２】
請求項１に記載の光情報記録媒体において、再生用レーザビームに対する反射率が６５％以上であることを特徴とする光情報記録媒体。
【請求項３】
請求項１に記載の光情報記録媒体において、前記反射層が、アルミニウム、銀又は銅を主成分とする合金材料からなる形成されていることを特徴とする光情報記録媒体。
【請求項４】
請求項１に記載の光情報記録媒体において、前記情報記録部が、ジカルボシアニン誘導体、フタロシアニン誘導体、ナフタロシアニン誘導体又はシアニン誘導体から選択される少なくとも１種類の色素材料を用いて形成されていることを特徴とする光情報記録媒体。
【請求項５】
フォトレジスト層を有する原盤を作製する工程と、当該フォトレジスト層にレーザビームを用いて所要の案内溝及びプリピットを露光する工程と、露光済みの原盤を現像し、露光部分に案内溝及びプリピットを形成する工程と、現像済み原盤より案内溝及びプリピットの反転パターンが転写されたスタンパを作製する工程と、スタンパを備えた金型内に樹脂を射出し、前記原盤に形成された案内溝及びプリピットと同一のパターンが転写された透明基板を作製する工程とを含む光情報記録媒体の製造方法において、前記プリピットとして底面と当該底面の両端部から立ち上がる壁面とを有するプリピットが形成された前記現像済み原盤を作製した後、前記スタンパを作成する以前に、前記現像済み原盤を前記フォトレジストのガラス転移温度以上に加熱して前記案内溝及びプリピットを変形させ、半径方向に相隣接して配列された２つのプリピットの底面間の間隔をａ、これら２つのプリピットの間に形成されるランド部の幅をｂとしたとき、前記案内溝と前記透明基板のランド部との境界部にｂ／ａが０．９以下の曲面を形成することを特徴とする光情報記録媒体の製造方法。
【発明の詳細な説明】
【０００１】
【産業上の利用分野】
本発明は、色素系のヒートモード記録材料にて情報記録層が形成された追記型の光情報記録媒体とその製造方法とに係り、特に、情報記録層及び反射層の構成に関する。
【０００２】
【従来の技術】
従来より、例えば特開平２−２８９９３５号公報等に記載されているように、非水溶性の有機色素材料をもって情報記録層が形成され、かつ記録情報の再生に際しては、ＣＤ（コンパクトディスク）フォーマットに準拠する出力信号が得られる書き込み可能な光情報記録媒体、いわゆる追記型ＣＤが知られている。この追記型ＣＤは、透明基板のプリフォーマットパターン形成面に、色素材料から成る情報記録層と、金属反射層と、紫外線硬化性樹脂から成る保護層とをこの順に積層した構造に成っており、透明基板側から照射された記録用レーザビームを色素に吸収させて熱に変換し、その熱によって色素自体を変質させて情報記録層の光学特性を変化させると共に、情報記録層の下地である透明基板を局部的に変形させて情報を記録するようになっている。また、情報の再生時には、記録トラックに沿って、情報記録層に熱的影響を与えない程度の低パワーの再生用レーザビームを照射し、記録部と非記録部における反射光強度の変化を情報として読み出すようになっている。
【０００３】
追記型ＣＤは、既存のＣＤプレーヤとの互換性をとるため、ＣＤ規格により、再生用レーザビームに対する反射率が６５％以上と定められている。かかる基準をクリアするため、前記公知例に係る追記型ＣＤにおいては、金属反射層材料として、金又は銀が用いられている。しかるに、反射層材料として金又は銀を用いると、言うまでもなく追記型ＣＤの製造コストが高価になって、販売価格も上昇する。
【０００４】
従来より、かかる不都合を解消し、追記型ＣＤの製造コストを安価なものにするため、例えば「テレビジョン学会誌Ｖｏｌ．４８（１９９４），Ｎｏ．５，ｐｐ５８４〜５９０」に記載されているように、アルミニウムを金属反射層材料として用いた追記型ＣＤが提案されている。
【０００５】
【発明が解決しようとする課題】
しかるに、前記のアルミニウムを金属反射層材料として用いた追記型ＣＤは、反射層よりも記録・再生ビームの入射側に光干渉層を設け、当該光干渉層内における光の多重干渉を利用して見掛け上追記型ＣＤの反射率を高めようとするものであるので、光干渉層を必須の構成要素とする。ところが、この光干渉層は、無機誘電体をスパッタリングして形成されるので、追記型ＣＤの生産性が悪く、必ずしも製造コストを低減することができない。
【０００６】
本発明は、かかる従来技術の実情に鑑みてなされたものであって、その目的は、生産性が良好で、かつアルミニウム等の安価な反射層材料を用いて、ＣＤ規格である６５％以上のレーザービームに対する反射率が得られる追記型ＣＤを提供することにある。
【０００７】
【課題を解決するための手段】
本発明は、前記の課題を解決するため、光情報記録媒体については、片面にプリフォーマットパターンを構成する案内溝及びプリピットが形成された透明基板と、当該透明基板のプリフォーマットパターン形成面上に形成された色素材料からなる情報記録層と、当該情報記録層上に積層された反射層とを有する光情報記録媒体において、前記プリピットを底面及び当該底面の両端部より立ち上がる壁面を有する形状に形成し、半径方向に相隣接して配列された２つのプリピットの底面間の間隔をａ、これら２つのプリピットの間に形成されるランド部の幅をｂとしたとき、前記案内溝と前記透明基板のランド部との境界部にｂ／ａが０．９以下の曲面を形成し、かつ前記反射層を銀よりも光反射率が低い材料を用いて形成するという構成にした。
【０００８】
また、本発明は、前記構成の光情報記録媒体において、再生用レーザビームに対する反射率が６５％以上であるという構成にした。
【０００９】
また、本発明は、前記構成の光情報記録媒体において、前記反射層が、アルミニウム、銀又は銅を主成分とする合金材料からなる形成されているという構成にした。
【００１０】
また、本発明は、前記構成の光情報記録媒体において、前記情報記録部が、ジカルボシアニン誘導体、フタロシアニン誘導体、ナフタロシアニン誘導体又はシアニン誘導体から選択される少なくとも１種類の色素材料を用いて形成されているという構成にした。
【００１１】
さらに、本発明は、前記の課題を解決するため、光情報記録媒体の製造方法については、フォトレジスト層を有する原盤を作製する工程と、当該フォトレジスト層にレーザビームを用いて所要の案内溝及びプリピットを露光する工程と、露光済みの原盤を現像し、露光部分に案内溝及びプリピットを形成する工程と、現像済み原盤より案内溝及びプリピットの反転パターンが転写されたスタンパを作製する工程と、スタンパを備えた金型内に樹脂を射出し、前記原盤に形成された案内溝及びプリピットと同一のパターンが転写された透明基板を作製する工程とを含む光情報記録媒体の製造方法において、前記プリピットとして底面と当該底面の両端部から立ち上がる壁面とを有するプリピットが形成された前記現像済み原盤を作製した後、前記スタンパを作成する以前に、前記現像済み原盤を前記フォトレジストのガラス転移温度以上に加熱して前記案内溝及びプリピットを変形させ、半径方向に相隣接して配列された２つのプリピットの底面間の間隔をａ、これら２つのプリピットの間に形成されるランド部の幅をｂとしたとき、前記案内溝と前記透明基板のランド部との境界部にｂ／ａが０．９以下の曲面を形成するという構成にした。
【００１２】
即ち、従来においては、くぼみ（案内溝及びプリピット）とランドとの境界部は、くぼみのコントラストを明瞭にするため、なるべくシャープな形状にすることが好ましいとされていた。しかし、くぼみの深さは一般的にランドからの反射光とくぼみからの反射光が干渉により打ち消し合うような深さに調節されているため、くぼみとランドとの境界をシャープな形状にすると、ランドからの反射光とくぼみからの反射光の干渉が大きくなってトータルの反射光が弱められ、ＣＤ規格に準拠する６５％以上の反射率を得ることができない。これに対して、くぼみとランドとの境界部を曲面にすると、くぼみからの反射光と透明基板のランド面からの反射光との干渉量が低下し、光検出器に戻る光量が増加するため、必要な反射率を得ることができる。
【００１３】
したがって、これらの光情報記録媒体は、くぼみとランドとの境界部を曲面にすることによって反射率を著しく高めることができるため、情報記録層をランド面に残存させることができる。
【００１４】
【実施例】
以下、本発明に係る光情報記録媒体及びその製造方法の実施例を、参考例と共に説明する。
【００１５】
〈第１参考例〉
第１参考例に係る光情報記録媒体を、図１及び図２に基づいて説明する。図１は第１参考例に係る光情報記録媒体の要部拡大断面図、図２は第１参考例に係る光情報記録媒体の平面図である。
【００１６】
これらの図から明らかなように、本例の光情報記録媒体は、片面にプリフォーマットパターン２が微細な凹凸状に形成された透明基板１と、プリフォーマットパターン２を構成するくぼみ、即ち案内溝２ａ及びプリピット２ｂ内に色素を充填することによって形成される情報記録部３と、情報記録部３及び当該情報記録部３の間に露出する透明基板１の表面に被着された反射層４と、反射層４を覆うようにコーティングされた保護層５とから構成されている。
【００１７】
透明基板１としては、例えばポリカーボネート、ポリメチルメタクリレート、ポリメチルペンテン、エポキシなどの透明樹脂材料を所望の形状に成形し、その片面に所望のプリフォーマットパターンを転写したものや、所望の形状に形成されたガラス等の透明セラミックス板の片面に所望のプリフォーマットパターンが転写された透明樹脂層を密着したものなど、公知に属する任意の透明基板を用いることができる。ディスク状光情報記録媒体（以下、光ディスクという）を構成する透明基板１は、図２に示すように、中心部にセンタ孔１ａを有する円盤状に形成される。なお、透明基板１の作製方法については、公知に属する事項であり、かつ本発明の要旨でもないので、説明を省略する。
【００１８】
プリフォーマットパターン２は、少なくとも記録・再生用レーザビームを記録トラックに追従させるためのビーム案内部を含んで構成される。図１及び図２の例では、ビーム案内部が、センタ孔１ａと同心の渦巻状又は同心円状に形成された案内溝２ａをもって構成されており、当該案内溝２ａに沿って、アドレスピットやクロックピット等のプリピット２ｂが形成されている。プリピット２ｂが案内溝２ａ上に重ねて形成される場合には、両者を光学的に識別できるようにするため、図１に示すように、案内溝２ａとプリピット２ｂとがそれぞれ異なる深さに形成される。プリピット２ｂが相隣接する案内溝２ａの間に形成される場合には、両者を同じ深さに形成することもできる。なお、ビーム案内部としては、案内溝２ａに代えて、ウォブルピットを記録トラックに沿って形成することもできる。
【００１９】
情報記録部３は、光エネルギを吸収して熱エネルギに変換する色素材料、若しくはこの種の色素材料を少なくとも一部に含むヒートモード記録材料を、前記プリフォーマットパターン２内に充填することによって形成される。
【００２０】
情報記録部３を形成可能な色素材料としては、例えばポリメチン系色素、アントラキノン系色素、シアニン系色素、フタロシアニン系色素、ナフタロシアニン系色素、キサンテン系色素、トリフェニルメタン系色素、ピリリウム系色素、アズレン系色素、含金属アゾ染料等を挙げることができる。これらのうちでは、ジカルボシアニン誘導体、フタロシアニン誘導体、ナフタロシアニン誘導体、シアニン誘導体が特に好適に用いられる。また、アミニウム系色素などの各種クエンチャが添加された色素材料を用いることもできる。さらには、上記色素材料群より選択される１種又は２種以上の色素材料を樹脂中に分散したものを、情報記録部３の形成材料として用いることもできる。色素材料を分散可能な樹脂材料としては、アクリル樹脂、ビニル樹脂、フェノール樹脂、フッ素樹脂、シリコーン樹脂、ポリアミド樹脂、セルロース樹脂などを挙げることができる。
【００２１】
情報記録部３は、透明基板１のプリフォーマットパターン形成面に、先に例示的に列挙された色素材料群より選択された色素材料の溶剤溶液をスピンコートし、案内溝２ａ及びプリピット２ｂ内に色素材料を充填した後、ランド部２ｃに付着した色素材料を選択的に除去し、透明基板１の表面を露出すると共に、案内溝２ａ及びプリピット２ｂ内にのみ色素材料を残存させることによって形成できる。ランド部２ｃに付着した色素材料を選択的に除去する方法としては、透明基板１のプリフォーマットパターン形成面に、色素材料の溶剤溶液をスピンコートした後、これによって形成される色素層の表面に当該色素材料の溶剤をスピン塗布し、前記ランド部に付着した色素材料を選択的に溶解して除去するという方法を採ることができる。なお、色素材料の溶剤としては、アルコール系溶剤あるいはセルソルブ系溶剤などを用いることができる。
【００２２】
反射層４は、アルミニウム、銀、銅などの金属材料又はこれらを主成分とする合金材料のほか、光反射率の高い有機材料を用いても形成できる。有機材料を用いた反射層としては、ジカルボシアニン色素のビニル樹脂分散液を透明基板１上にスピンコートした後、加熱処理（例えば、８０℃×３時間）により会合体を形成したものなどを挙げることができる。これらの反射層材料のうちでは、安価でありかつコンパクトディスクにおいて使用されて優れた実績が有ることから、アルミニウムが特に好適である。反射層材料として金属材料又は合金材料を用いる場合には、スパッタリングや真空蒸着などの真空成膜方法によって、反射層４を形成することができる。この場合、真空槽内の真空度を高めて（例えば、１０−５ｔｏｒｒ程度）スパッタリングを行い、密度の違う膜を形成して金属反射膜の反射率を高くする技術を適用することもできる。
【００２３】
保護層５は、例えばＳｉＯ，ＳｉＮ，ＡｌＮ等の無機材料や、光硬化性樹脂などの有機材料を用いて形成することができる。無機保護層は、真空成膜方法によって形成することができ、有機保護層は、反射層４上に光硬化性樹脂膜をスピンコートした後、樹脂硬化光を照射することによって形成できる。
【００２４】
光情報記録媒体は、単板構造にすることもできるし、両面貼り合わせ構造にすることもできる。両面貼り合わせ構造の光情報記録ディスクとしては、外径が１２０±０．３ｍｍ、厚みが１．１４〜１．５ｍｍ、クランプリングエリアの厚みが１．１〜１．４ｍｍ、重量が１４ｇ〜２０ｇのサイズに形成され、平均トラックピッチが０．７４±０．０１μｍに調整されたものがより好適に用いられる。
【００２５】
以下に、第１参考例に属するより具体的な実験例を掲げ、その効果を明らかにする。
【００２６】
（１）図１及び図２に示すプリフォーマットパターンを有するポリカーボネート基板に、フタロシアニン色素とシアニン色素をアクリル樹脂中に２０％づつ分散した色素材料をもって情報記録部を形成した。次いで、このポリカーボネート基板のプリフォーマットパターン形成面にジカルボシアニン色素のビニル樹脂分散液をスピンコートした。しかる後に、当該基板を８０℃で３時間加熱し、会合体を形成して反射層とした。最後に、反射層を紫外線硬化性樹脂の保護層で覆って、光情報記録媒体とした。
本例の光情報記録媒体をＣＤ規格に準拠するドライブ装置（パルステック社製のＤＤＵ−１０００）にかけて、ランダムＥＦＭ信号の記録・再生を行ったところ、６５％以上の反射率が得られ、良好な記録・再生特性を得られることが確認された。
なお、アクリル樹脂に代えて、ビニル樹脂、フェノール樹脂、フッ素樹脂、シリコーン樹脂、ポリアミド樹脂、セルロース樹脂にフタロシアニン色素とシアニン色素を２０％づつ分散した場合にも、同様の効果が確認された。
【００２７】
（２）ナフタロシアニン色素とシアニン色素をアクリル樹脂中に２０％づつ分散した色素材料をもって情報記録部を形成した。その他については、（１）の実験例と同じにした。
本例の光情報記録媒体ついても、前記と同様の条件で情報の記録・再生を行ったところ、良好な記録・再生特性を得られることが確認された。
【００２８】
（３）ナフタロシアニン色素とフタロシアニン色素をアクリル樹脂中に２０％づつ分散した色素材料をもって情報記録部を形成した。その他については、（１） の実験例と同じにした。
本例の光情報記録媒体ついても、前記と同様の条件で情報の記録・再生を行ったところ、良好な記録・再生特性を得られることが確認された。
【００２９】
（４）反射層を、フタロシアニン色素のビニル樹脂分散液より形成される会合体に変更して、（１）〜（３）の実験例に対応する光情報記録媒体を作製した。  本例の光情報記録媒体ついても、前記と同様の条件で情報の記録・再生を行ったところ、良好な記録・再生特性を得られることが確認された。
【００３０】
（５）図１及び図２に示すプリフォーマットパターンを有するポリカーボネート基板に、５５０ｎｍ〜６５０ｎｍの波長領域に主吸収を示すシアニン色素をもって情報記録部を形成した。次いで、このポリカーボネート基板のプリフォーマットパターン形成面にアルミニウム膜をスパッタリングし、反射層とした。最後に、アルミニウム反射層を紫外線硬化性樹脂の保護層で覆って、光情報記録媒体とした。
本例の光情報記録媒体を、記録・再生光の波長が６５０ｎｍに調整された前記ドライブ装置にかけて情報の記録・再生を行ったところ、良好な記録・再生特性が得られた。
【００３１】
（６）５５０ｎｍ〜６５０ｎｍの波長領域に主吸収を示すフタロシアニン色素をもって情報記録部を形成した。その他については、（５）の実験例と同じにした。
本例の光情報記録媒体も、記録・再生光の波長が６５０ｎｍに調整された前記ドライブ装置にかけて情報の記録・再生を行ったところ、良好な記録・再生特性を有することが確認された。
【００３２】
（７）５５０ｎｍ〜６５０ｎｍの波長領域に主吸収を示すシアニン色素とフタロシアニン色素の混合物をもって情報記録部を形成した。その他については（５） の実験例と同じにした。
本例の光情報記録媒体も、記録・再生光の波長が６５０ｎｍに調整された前記ドライブ装置にかけて情報の記録・再生を行ったところ、良好な記録・再生特性を有することが確認された。
【００３３】
（８）５５０ｎｍ〜６５０ｎｍの波長領域に主吸収を示すポリメチン色素をもって情報記録部を形成した。その他については、（５）の実験例と同じにした。  本例の光情報記録媒体も、記録・再生光の波長が６５０ｎｍに調整された前記ドライブ装置にかけて情報の記録・再生を行ったところ、良好な記録・再生特性を有することが確認された。
【００３４】
（９）図１及び図２に示すプリフォーマットパターンを有するポリカーボネート基板に、６５０ｎｍ〜７５０ｎｍの波長領域に主吸収を示すシアニン色素をもって情報記録部を形成した。次いで、このポリカーボネート基板のプリフォーマットパターン形成面にアルミニウム膜をスパッタリングし、反射層とした。最後に、アルミニウム反射層を紫外線硬化性樹脂の保護層で覆って、光情報記録媒体とした。
本例の光情報記録媒体を、記録・再生光の波長が７８０ｎｍに調整された前記ドライブ装置にかけて情報の記録・再生を行ったところ、良好な記録・再生特性が得られた。
【００３５】
（１０）６５０ｎｍ〜７５０ｎｍの波長領域に主吸収を示すフタロシアニン色素をもって情報記録部を形成した。その他については、（９）の実験例と同じにした。
本例の光情報記録媒体も、記録・再生光の波長が７８０ｎｍに調整された前記ドライブ装置にかけて情報の記録・再生を行ったところ、良好な記録・再生特性を有することが確認された。
【００３６】
（１１）６５０ｎｍ〜７５０ｎｍの波長領域に主吸収を示すシアニン色素とフタロシアニン色素の混合物をもって情報記録部を形成した。その他については、（９）の実験例と同じにした。
本例の光情報記録媒体も、記録・再生光の波長が７８０ｎｍに調整された前記ドライブ装置にかけて情報の記録・再生を行ったところ、良好な記録・再生特性を有することが確認された。
【００３７】
（１２）６５０ｎｍ〜７５０ｎｍの波長領域に主吸収を示すポリメチン色素をもって情報記録部を形成した。その他については、（９） の実験例と同じにした。
本例の光情報記録媒体も、記録・再生光の波長が７８０ｎｍに調整された前記ドライブ装置にかけて情報の記録・再生を行ったところ、良好な記録・再生特性を有することが確認された。
【００３８】
〈第２参考例〉
第２参考例に係る光情報記録媒体を、図３に基づいて説明する。図３は第２参考例に係る光情報記録媒体の要部拡大断面図である。この図から明らかなように、本例の光情報記録媒体は、透明基板１のプリフォーマットパターン形成面に下地層６を形成し、下地層６の表面に形成される案内溝２ａ及びプリピット２ｂ内に色素材料を充填して情報記録部３を形成し、当該情報記録部３の表面と、相隣接する情報記録部３の間に露出する下地層６の表面とに、反射層４を形成し、該反射層４を覆うように保護層５をコーティングしたことを特徴とする。
【００３９】
下地層６は、透明基板１と情報記録部３との密着性の改善や記録感度の改善、それに情報記録部３の保護等のために設けられるものであって、例えばポリビニルアルコール、ポリエチレンオキシド、ポリアクリル酸、ポリスチレンスルホン酸ナトリウム、ポリビニルピロリドン、ポリメタクリル酸、ポリプロピレングリコール、メチルセルロース、ポリビニルナイトレート、ニトロセルロースなどの親水性樹脂によって形成される。下地層６の形成は、親水性樹脂の水溶液を、透明基板１のプリフォーマットパターン形成面２にスピンコートすることによって行える。
【００４０】
なお、下地層６は、親水性樹脂よりなっているため、耐水性（耐湿性、透湿性）及び耐熱性が悪い。したがって、下地層６には、架橋処理や結晶化処理を施して、耐水性及び耐熱性を改善することが好ましい。具体的には、親水性樹脂の水溶液に架橋剤を添加して下地層６を成膜した後に、光照射による架橋反応や加熱による架橋反応を起こさせたり、あるいは架橋剤の添加のない下地層６を熱処理して結晶化（例えば、親水性樹脂としてポリビニルアルコール（ＰＶＡ）を用いる場合には、ＰＶＡを変性ＰＶＡ化する。）させる。
【００４１】
架橋処理と結晶化処理とを比較すると、加熱による悪影響を透明基板１に与えることがなく、かつ作業性にも優れていることから、結晶化処理よりも架橋処理の方が好ましい。以下に、架橋反応の具体例を示す。実施に際しては、これらの架橋反応から、必要に応じて任意の手段を採用することができる。
【００４２】
（１）架橋剤として、重クロム酸アンモニウムを添加し、色素表面を処理すると同時に、成膜後反応光を照射して、下地層６に架橋反応を起こさせる方法。
（２）無機系架橋剤として、例えば銅、ホウ素、アルミニウム、チタン、ジルコニウム、スズ、バナジウム、クロム等を添加する方法。
（３）アルデヒドを用いてアセタール化する方法。
（４）水酸基をアルデヒド化する方法。
（５）活性化ビニル化合物を添加する方法。
（６）エポキシ化合物を添加してエテール化する方法。
（７）酸解媒のもとでジカルボン酸反応を起させる方法。
（８）コハク酸及び硫酸を添加する方法。
（９）トリエチレングリコール及びアクリル酸メチルを添加する方法。
（１０）ポリアクリル酸及びメチルビニルエテールマレイン酸共重合体をブレンドする方法。
【００４３】
その他、透明基板１、情報記録部３、反射層４、保護層５については、前記第１参考例と同じであるので、重複を避けるため、説明を省略する。
【００４４】
情報記録部３を構成する色素材料及び反射層材料を種々変更して、本参考例に属する各種の光情報記録媒体を作製し、ＣＤ規格に準拠するドライブ装置にかけて情報の記録・再生を行ったところ、それぞれ良好な記録・再生特性が得られた。
【００４５】
〈第３参考例〉
第３参考例に係る光情報記録媒体を、図４に基づいて説明する。図４は第３参考例に係る光情報記録媒体の要部拡大断面図である。この図から明らかなように、本例の光情報記録媒体は、案内溝２ａ及びプリピット２ｂ内に色素を充填することによって形成される情報記録部３の表面と、相隣接する情報記録部３の間に露出する透明基板１の表面とに、中間層７を介して反射層４を積層し、これら中間層７及び反射層４を覆うように保護層５をコーティングしたことを特徴とする。
【００４６】
中間層７は、情報記録部３と反射層４との密着性の改善や記録感度の改善、それに情報記録部３の保護等のために設けられるものであって、第２参考例における下地層６と同種の親水性樹脂によって形成される。中間層７の形成は、親水性樹脂の水溶液を、情報記録部３上にスピンコートすることによって行える。当該中間層７についても、耐水性及び耐熱性を改善するため、スピンコートされた中間層７に、架橋処理や結晶化処理を施すことが好ましい。架橋処理及び結晶化処理は、第２参考例に記載した方法で行える。
【００４７】
その他、透明基板１、情報記録部３、反射層４、保護層５については、前記第１参考例と同じであるので、重複を避けるため、説明を省略する。
【００４８】
情報記録部３を構成する色素材料及び反射層材料を種々変更して、本参考例に属する各種の光情報記録媒体を作製し、ＣＤ規格に準拠するドライブ装置にかけて情報の記録・再生を行ったところ、夫々良好な記録・再生特性が得られた。なお、透明基板１のプリフォーマットパターン形成面２に第２参考例に示した下地層を形成すると共に、情報記録部３の表面と相隣接する情報記録部３の間に露出する下地層とに中間層７を形成した場合にも、夫々良好な記録・再生特性を有することが確認された。
【００４９】
〈第４参考例〉
第４参考例に係る光情報記録媒体を、図５に基づいて説明する。図５は第４参考例に係る光情報記録媒体の要部拡大断面図である。この図から明らかなように、本例の光情報記録媒体は、保護層５の外面に印刷層８を形成したことを特徴とする。
【００５０】
印刷層８は、クリーン印刷材料など、公知に属する任意の印刷材料を用いて形成することができる。その他、透明基板１、情報記録部３、反射層４、保護層５については、前記第１参考例と同じであるので、重複を避けるため、説明を省略する。
【００５１】
本参考例に属する光情報記録媒体も、ＣＤ規格に準拠するドライブ装置にかけて情報の記録・再生を行ったところ、夫々良好な記録・再生特性が得られた。なお、図５においては、第１参考例に係る光情報記録媒体に印刷層８を形成した場合を例示してあるが、第２参考例に係る光情報記録媒体又は第３参考例に係る光情報記録媒体に印刷層８を形成した場合にも、同様の効果が確認された。
【００５２】
〈第５参考例〉
第５参考例に係る光情報記録媒体を、図６に基づいて説明する。図６は第５参考例に係る光情報記録媒体の平面図である。この図から明らかなように、本例の光情報記録媒体は、情報の記録エリア１１がＲＯＭ領域１１ａと追記領域１１ｂとに分割された、所謂パーシャルＲＯＭ型の光情報記録媒体に、本発明を適用したことを特徴とする。
【００５３】
ＲＯＭ領域１１ａには、プリフォーマットパターンとして、ビーム案内部及びヘッダー部と共に、読出し専用の情報信号がプリピットの形で形成される。これに対して、追記領域１１ｂには、プリフォーマットパターンとして、ビーム案内部及びヘッダー部のみが形成され、トラック上に一定間隔で配置されたヘッダー部の間の未記録部が、情報の追記エリアになっている。
【００５４】
なお、追記領域１１ｂに関しては、第１参考例に係る光情報記録媒体と同様に構成することもできるし、第２参考例に係る光情報記録媒体と同様に構成することもできるし、第３参考例に係る光情報記録媒体と同様に構成することもできる。また、保護層の外面には、第４参考例に示すように、印刷層を形成することもできる。その他、透明基板１、情報記録部３、反射層４、保護層５、下地層６、中間層７、印刷層８の材質、成膜方法等については、前記の各参考例と同じであるので、重複を避けるため、説明を省略する。
【００５５】
本例の光情報記録媒体においても、追記領域１１ｂに関しては、前記の各参考例と同様の良好な記録・再生特性を有することが確認された。また、ＲＯＭ領域１１ａに関しては、ＣＤ規格に準拠するドライブ装置にかけたときに、良好な再生特性が得られることが確認された。
【００５６】
〈実施形態例〉
本発明の実施形態例に係る光情報記録媒体を、図７〜図１０に基づいて説明する。図７は実施形態例に係る光情報記録媒体の断面図、図８及び図９は実施形態例に係る光情報記録媒体の製造手順を示すフローチャート、図１０は相隣接して配列された２つのプリピットの底面間の間隔ａに対するこれら２つのプリピットで挾まれたランドの幅ｂの割合ｂ／ａと光情報記録媒体の反射率との関係を示すグラフ図である。図７から明らかなように、実施形態例に係る光情報記録媒体は、案内溝２ａと透明基板のランド面２ｃとの境界部及びプリピット２ｂと透明基板のランド面２ｃとの境界部を曲面で構成したこと、及び透明基板のランド面２ｃ上に情報記録層３を残存させたことを特徴とする。
【００５７】
即ち、図１、図３、図４及び図５に示すように、第１〜第５参考例に係る光情報記録媒体は、案内溝２ａとランド部２ｃとの境界部及びプリピット２ｂとランド部２ｃとの境界部が、それぞれシャープなエッジ状に形成されているのに対して、実施形態例に係る光情報記録媒体は、図７に示すように、プリピット２ｂの底面７５から立ち上がる側壁７０とランド面７ｃとが曲面７４で接続され、かつ案内溝２ａを構成する傾斜面７６とランド面７ｃとが曲面７８で接続されている。かかる構成の光情報記録媒体においては、図１０に示すように、曲面７４，７８が大きくなるほど、即ち半径方向に相隣接して配列された２条のプリピット２ｂの底面間の間隔ａに対するランド面２ｃの幅ｂの割合ｂ／ａが小さくなるほど、光情報記録媒体の反射率が増加する。そして、この図から明らかなように、割合ｂ／ａを０．９以下にすれば、６５％以上の反射率を確保することができる。
【００５８】
また、実施形態例に係る光情報記録媒体においては、案内溝２ａ及びプリピット２ｂの内部に情報記録層３が充填されると共に、ランド部２ｃ及び曲面７４，７８の表面にも情報記録層３が設けられている。なお、ランド部２ｃ及び曲面７４，７８の表面に形成される情報記録層３の膜厚が大きくなると、それに比例して情報記録層３における光吸収量が大きくなり、光情報記録媒体の反射率が低下する。したがって、情報記録層３の膜厚は、少なくともＣＤ規格である６５％以上の反射率が確保できる範囲に調整される。
【００５９】
実施形態例に係る光情報記録媒体の製造手順を図８及び図９に示す。図８は製造手順の全体の流れを示すフローチャートであり、図９は図８において手順Ｓ１４で示される記録層の形成手順の詳細を示すフローチャートである。案内溝２ａとランド部２ｃとの境界部及びプリピット２ｂとランド部２ｃとの境界部における曲面は、現像処理（手順Ｓ６）後のフォトレジスト層をそのガラス転移温度以下の温度でベークし、当該フォトレジスト層の乾燥及び硬化を行なう第１ベーク工程（手順Ｓ７）が終了した後、フォトレジスト層をそのガラス転移温度以上の温度でベーク（ベーク温度；１３０℃〜１４０℃、ベーク時間；１５分〜６０分）し、現像処理によって形成されたプリフォーマットパターンを変形させる第２ベーク工程（手順Ｓ８）を経ることによって形成できる。また、ランド部２ｃ及び曲面７４，７８上に形成される情報記録層３の膜厚調整は、レプリカ上にスピンコートされた情報記録層３をアニール（手順Ｓ２３）した後、情報記録層３の表面に溶剤をスピンコートし、情報記録層３の表面を洗浄する（手順Ｓ２４）ことによって行なうことができる。その他の各工程については、公知に属する事項であり、かつ本発明の要旨でもないので、説明を省略する。
【００６０】
実施形態例に係る光情報記録媒体は、案内溝２ａとランド部２ｃとの境界部及びプリピット２ｂとランド部２ｃとの境界部に曲面を形成したので、これらの境界部をシャープなエッジ状に形成した場合に比べて、くぼみ２ａ，２ｂと透明基板１のランド面２ｃとの境界部における光の干渉量を低下させることができる。よって、光検出器に戻る光量を増加させることができるので、反射層４を銀よりも反射率が低い反射材料にて形成した場合にも、６５％以上の反射率を得ることができる。
【００６１】
〈第６参考例〉
第６参考例に係る光情報記録媒体を、図１１及び図１２に基づいて説明する。図１１は第６参考例に係る光情報記録媒体の要部断面図であり、図１２は第６参考例に係る光情報記録媒体の要部斜視図である。これらの図から明らかなように、本例の光情報記録媒体は、くぼみから立ち上がる面と透明基板の表面に形成されるランドとの間に、ランドより透明基板の厚さ方向に突出する突条を形成したことを特徴とする。
【００６２】
即ち、図１、図３、図４及び図５に示すように、第１〜第５参考例に係る光情報記録媒体は、ランド部２ｃの表面が平坦に形成されているのに対して、本例の光情報記録媒体は、図１１及び図１２に示すように、案内溝２ａとランド部２ｃとの境界部及びプリピット２ｂとランド部２ｃとの境界部に、ランド面より透明基板１の厚さ方向に突出する突条２ｄが形成されている。本例の場合にも、相隣接に配列された２条のプリフォーマットパターン２の内側の間隔ａに対する前記ランド面の幅ｂの割合ｂ／ａは小さいほど好ましいが、少なくとも０．９以下であれば足りる。
【００６３】
突条２ｄは、スタンパを備えた金型内に樹脂を射出した後、樹脂が完全に固化する以前に金型を開いてスタンパより透明基板を引き剥がすことによって形成することができる。
【００６４】
本例の光情報記録媒体も、案内溝２ａとランド部２ｃとの境界部及びプリピット２ｂとランド部２ｃとの境界部にランド面より透明基板１の厚さ方向に突出する突条２ｄを形成したので、くぼみ２ａ，２ｂと透明基板１のランド面２ｃとの境界部における光の干渉量が低下し、反射層４を銀よりも反射率が低い反射材料にて形成した場合にも、６５％以上の反射率を得ることができる。
【００６５】
なお、前記実施形態例及び各参考例においては、ディスク状記録媒体を例にとって説明したが、本発明の要旨はこれに限定されるものではなく、例えばカード状あるいはテープ状など、他の形態の光情報記録媒体にも応用できることは勿論である。
【００６６】
【発明の効果】
以上説明したように、本発明によると、アルミニウムなどの安価な反射層材料を用いて、例えば６５％以上の反射率を要求される追記型ＣＤ等の光情報記録媒体を作製することができるので、この種の光情報記録媒体の製造コストを低減できる。
【００６７】
また、本発明の光情報記録媒体製造方法によると、真空成膜工程を増加することなく、アルミニウム等の安価にして安定性に優れた反射層を備えた高反射率の追記型光情報記録媒体を製造できるので、この種の光情報記録媒体を安価に製造することができる。
【図面の簡単な説明】
【図１】  第１参考例に係る光情報記録媒体の要部拡大断面図である。
【図２】  第１参考例に係る光情報記録媒体の平面図である。
【図３】  第２参考例に係る光情報記録媒体の要部拡大断面図である。
【図４】  第３参考例に係る光情報記録媒体の要部拡大断面図である。
【図５】  第４参考例に係る光情報記録媒体の要部拡大断面図である。
【図６】  第５参考例に係る光情報記録媒体の平面図である。
【図７】  実施形態例に係る光情報記録媒体の要部拡大断面図である。
【図８】  実施形態例に係る光情報記録媒体の製造手順を示すフローチャートである。
【図９】  実施形態例に係る光情報記録媒体の記録層形成手順を示すフローチャートである。
【図１０】  プリフォーマットパターンの形状と光情報記録媒体の反射率との関係を示すグラフ図である。
【図１１】  第６参考例に係る光情報記録媒体の要部断面図である。
【図１２】  第６参考例に係る光情報記録媒体の要部拡大斜視図である。
【符号の説明】
１  透明基板
２    プリフォーマットパターン
２ａ  案内溝
２ｂ  プリピット
２ｃ  ランド部
２ｄ  突条
３  情報記録部
４  反射層
５  保護層
６  下地層
７  中間層
８  印刷層
【図１】
0003667456.tif 000002
【図２】
0003667456.tif 000003
【図３】
0003667456.tif 000004
【図４】
0003667456.tif 000005
【図５】
0003667456.tif 000006
【図６】
0003667456.tif 000007
【図７】
0003667456.tif 000008
【図８】
0003667456.tif 000009
【図９】
0003667456.tif 000010
【図１０】
0003667456.tif 000011
【図１１】
0003667456.tif 000012
【図１２】
0003667456.tif 000013